자성 층 ( 600 ; 610 , 620 ) 은 바디 ( 100 ) 의 적어도 일 영역 에 마련 될 수 있 다 . 즉 , 제 1 자성 층 ( 610 ) 이 바디 ( 100 ) 의 상부 표면 에 형성 되 고 제 2 자성 층 ( 620 ) 이 바디 ( 100 ) 의 하부 표면 에 형성 될 수 있 다 . 여기 서 , 제 1 및 제 2 자성 층 ( 610 , 620 ) 은 바디 ( 100 ) 의 투자 율 을 증가 시키 기 위해 마련 되 며 , 바디 ( 100 ) 보다 높 은 투자 율 을 갖 는 물질 로 제작 될 수 있 다 . 예 를 들 어 , 바디 ( 100 ) 의 투자 율 이 20 이 고 제 1 및 제 2 자성 층 ( 610 , 620 ) 은 40 내지 1000 의 투자 율 을 갖 도록 마련 될 수 있 다 . 이러 한 제 1 및 제 2 자성 층 ( 610 , 620 ) 은 예 를 들 어 자성체 분말 과 폴리머 를 이용 하 여 제작 할 수 있 다 . 즉 , 제 1 및 제 2 자성 층 ( 610 , 620 ) 은 바디 ( 100 ) 보다 높 은 투자 율 을 갖 도록 바디 ( 100 ) 의 자성체 보다 높 은 자성 을 갖 는 물질 로 형성 되 거나 자성체 의 함유율 이 더 높 도록 형성 될 수 있 다 . 여기 서 , 폴리머 는 금속 분말 100 wt % 에 대하 여 15 wt % 로 첨가 될 수 있 다 . 또한 , 자성체 분말 은 니켈 자성체 ( Ni Ferrite ) , 아연 자성체 ( Zn Ferrite ) , 구리 자성체 ( Cu Ferrite ) , 망간 자성체 ( Mn Ferrite ) , 코발트 자성체 ( Co Ferrite ) , 바륨 자성체 ( Ba Ferrite ) 및 니켈 - 아연 - 구리 자성체 ( Ni - Zn - Cu Ferrite ) 로 구성 된 군 으로부터 선택 된 하나 이상 또는 이 들 의 하나 이상 의 산화물 자성체 를 이용 할 수 있 다 . 즉 , 철 을 포함 하 는 금속 합금 분말 또는 철 을 함유 하 는 금속 합금 산화물 을 이용 하 여 자성 층 ( 600 ) 을 형성 할 수 있 다 . 또한 , 금속 합금 분말 에 자성체 를 코팅 하 여 자성체 분말 을 형성 할 수 도 있 다 . 예 를 들 어 , 니켈 산화물 자성체 , 아연 산화물 자성체 , 구리 산화물 자성체 , 망간 산화물 자성체 , 코발트 산화물 자성체 , 바륨 산화물 자성체 및 니켈 - 아연 - 구리 산화물 자성체 로 구성 된 군 으로부터 선택 된 하나 이상 의 산화물 자성체 를 예 를 들 어 철 을 포함 하 는 금속 합금 분말 에 코팅 하 여 자성체 분말 을 형성 할 수 있 다 . 즉 , 철 을 포함 하 는 금속 산화물 을 금속 합금 분말 에 코팅 하 여 자성체 분말 을 형성 할 수 있 다 . 물론 , 니켈 산화물 자성체 , 아연 산화물 자성체 , 구리 산화물 자성체 , 망간 산화물 자성체 , 코발트 산화물 자성체 , 바륨 산화물 자성체 및 니켈 - 아연 - 구리 산화물 자성체 로 구성 된 군 으로부터 선택 된 하나 이상 의 산화물 자성체 를 예 를 들 어 철 을 포함 하 는 금속 합금 분말 과 혼합 하 여 자성체 분말 을 형성 할 수 있 다 . 즉 , 철 을 포함 하 는 금속 산화물 을 금속 합금 분말 과 혼합 하 여 자성체 분말 을 형성 할 수 있 다 . 한편 , 제 1 및 제 2 자성 층 ( 610 , 620 ) 은 금속 분말 및 폴리머 에 열 전도성 필러 를 더 포함 하 여 제작 할 수 도 있 다 . 열 전도성 필러 는 금속 분말 100 wt % 에 대하 여 0 . 5 wt % 내지 3 wt % 로 함유 될 수 있 다 . 이러 한 제 1 및 제 2 자성 층 ( 610 , 620 ) 은 시트 형태 로 제작 되 어 복수 의 시트 가 적층 된 바디 ( 100 ) 의 상부 및 하부 에 각각 마련 될 수 있 다 . 또한 , 금속 분말 ( 110 ) , 폴리머 ( 120 ) 및 열 전도성 필러 ( 130 ) 를 포함 하 는 재료 로 이루어진 페이스트 를 일정 두께 로 인쇄 하 거나 페이스트 를 틀 에 넣 어 압착 하 는 바디 ( 100 ) 를 형성 한 후 바디 ( 100 ) 의 상부 및 하부 에 자성 층 ( 610 , 620 ) 을 각각 형성 할 수 있 다 . 물론 , 자성 층 ( 610 , 620 ) 은 페이스트 를 이용 하 여 형성 할 수 도 있 는데 , 바디 ( 100 ) 의 상부 및 하부 에 자성 물질 을 도포 하 여 자성 층 ( 610 , 620 ) 을 형성 할 수 있 다 .